(57)【特許請求の範囲】
【請求項１】
不純物を除いて滑剤のみを含有するマトリックス部と、不純物を除いて酸化防止剤のみを含有するドメイン部を有し、
前記滑剤は、脂肪酸金属塩であり、前記酸化防止剤は、フェノール化合物の水酸基に対しオルト位置に分岐アルキル基を有する化合物類及びその誘導体であることを特徴とする滑剤固形物。
【請求項２】
前記マトリックス部（Ｋａ）と前記ドメイン部（Ｋｂ）との体積比（Ｋａ：Ｋｂ）は、１対０．０１〜０．３である、請求項１に記載の滑剤固形物。
【請求項３】
電子写真感光体に形成されたトナー像を記録材に転写する転写手段を備えた画像形成装置において、該電子写真感光体の表面に滑剤を付与する剤付与手段を有し、該滑剤が請求項１又は２に記載の滑剤固形物であることを特徴とする画像形成装置。
【請求項４】
前記剤付与手段がその構成の一部にブラシを有し、該ブラシを滑剤固形物に摺刷させ、ブラシに接触している電子写真感光体に滑剤固形物の滑剤と酸化防止剤を供給する構成を有することを特徴とする請求項３に記載の画像形成装置。
【請求項５】
請求項３又は４に記載の画像形成装置を用い、電子写真画像を形成することを特徴とする画像形成方法。
【発明の詳細な説明】
【技術分野】
【０００１】
本発明は電子写真の画像形成装置に用いられる滑剤固形物、及び該滑剤固形物を用いた画像形成装置、画像形成方法に関する。
【背景技術】
【０００２】
電子写真方式の画像形成装置としては、帯電部、露光部、現像部、転写部、クリーニング部等を周囲に有する像担持体上にトナー像を形成し、トナー像を静電的に転写材等の記録媒体に転写する画像形成装置が知られている。
【０００３】
一般に、像担持体としては製造上及び装置の小型化等の利点からドラムタイプが主流であり、その表面には感光体として最近はＯＰＣ（有機光導電体）感光体が積層されたタイプが主流となっており、該ドラムの周囲に上記の帯電部、露光部、現像部、転写部、クリーニング部等が処理の順番に従って配設されている。
【０００４】
帯電手段である帯電部は像担持体に所定の表面電位を付与する時に高電圧をかけてコロナ放電を起こさせるため、空気中の酸素が分解してオゾンや窒素酸化物等の放電生成物が発生する。
【０００５】
高濃度のオゾンは異臭を伴い呼吸障害等が生じるなど人体に対しても有害であり、オゾンや窒素酸化物等を装置内に滞留させると、像担持体表面へのこれらオゾンや窒素酸化物の付着や蓄積により、静電画像が劣化し、トナー画像流れや帯電極の長手方向と一致した帯状の画像ぼけ等の画像欠陥が発生する。
【０００６】
上記のような画像欠陥を改善するために、これまで、酸化防止剤を感光体の保護層等に含有させることが提案されている（特許文献１）。しかし、保護層等の層中に含有させた酸化防止剤では、表面に付着するオゾンや窒素酸化物の失活に対する効果には限界があり、より効果的な方法の探索が続けられていた。
【０００７】
一方、感光体表面に酸化防止剤を混入したステアリン酸亜鉛等（酸化防止剤分散の滑剤）を感光体の表面に供給して、滑剤の被膜形成と共に酸化防止剤を感光体表面に供給して、感光体表面のオゾン等の窒素酸化物等の放電生成物を遮断、或いは失活させると云う方法が公開されている（特許文献２）。
【０００８】
しかしながら、上記酸化防止剤を混入したステアリン酸亜鉛等（酸化防止剤分散の滑剤）の固形物をブラシ状の剤付与手段の接触により、削り取り、感光体表面に供給する動作を繰り返すと、該固形物の強度が小さいことから、ブラシでの削り取られる量が多すぎ、現像性やトナー画像の転写性を劣化させたり、固形物が割れて、感光体へ滑剤の供給にむらができて、画像ボケの改善等の効果が不足するという問題が発生していた。
【先行技術文献】
【特許文献】
【０００９】
【特許文献１】特開２００８−５８７７９号公報
【特許文献２】特開２００４−２５８１７７号公報
【発明の概要】
【発明が解決しようとする課題】
【００１０】
本発明は上述のような従来技術の問題点を解決することであり、更に詳しくは、酸化防止剤分散滑剤の固形物の強度を改善し、ブラシ等の削り手段に対し、割れたり、削れ量が多すぎたりすることを改善することであり、該固形物を用いた画像形成装置或いは画像形成方法で発生しやすい画像流れや画像ボケを改善し、良好な電子写真画像を提供することを目的にする。
【課題を解決するための手段】
【００１１】
本願発明者等は、上記課題について、詳細に検討し、実験を重ねた結果、酸化防止剤分散滑剤の固形物の強度を改善するには、滑剤中の酸化防止剤の分散を偏在化させることにより、全体としての固形物の強度を強化できることを見いだし、本願発明を達成した。即ち、本願発明は以下の構成を有することにより、達成される。
【００１２】
１．不純物を除いて滑剤のみを含有するマトリックス部と、不純物を除いて酸化防止剤のみを含有するドメイン部を有し、前記滑剤は、脂肪酸金属塩であり、前記酸化防止剤は、フェノール化合物の水酸基に対しオルト位置に分岐アルキル基を有する化合物類及びその誘導体であることを特徴とする滑剤固形物。
２．前記マトリックス部（Ｋａ）と前記ドメイン部（Ｋｂ）との体積比（Ｋａ：Ｋｂ）は、１対０．０１〜０．３である、前記１に記載の滑剤固形物。
【００１３】
３．電子写真感光体に形成されたトナー像を記録材に転写する転写手段を備えた画像形成装置において、該電子写真感光体の表面に滑剤を付与する剤付与手段を有し、該滑剤が前記１又は２に記載の滑剤固形物であることを特徴とする画像形成装置。
【００１４】
４．前記剤付与手段がその構成の一部にブラシを有し、該ブラシを滑剤固形物に摺刷させ、ブラシに接触している電子写真感光体に滑剤固形物の滑剤と酸化防止剤を供給する構成を有することを特徴とする前記３に記載の画像形成装置。
【００１５】
５．前記３又は４に記載の画像形成装置を用い、電子写真画像を形成することを特徴とする画像形成方法。
【発明の効果】
【００１６】
本願発明の改善された滑剤固形物をもちいて、電子写真感光体の表面に滑剤と酸化防止剤を供給することにより、オゾン等の窒素酸化物等の放電生成物の付着により発生する画像流れや画像ぼけが改善され、繰り返しの長期の使用に際しても、良好な電子写真画像を生成することができる。
【図面の簡単な説明】
【００１７】
【図１】本発明の滑剤固形物を立体像で示した図である。
【図２】本発明の一実施の形態を示すカラー画像形成装置の断面構成図である。
【図３】本発明の画像形成装置に設置される剤付与手段を有するクリーニング手段の構成図である。
【発明を実施するための形態】
【００１８】
以下、本発明について、詳細に説明する。
【００１９】
まず、本願発明の滑剤固形物について説明する。
【００２０】
本願発明の滑剤固形物は、滑剤を主成分とするマトリックス部と酸化防止剤を主成分とするドメイン部を有する。該滑剤固形物の構造を図１に例示した滑剤固形物の立体像で説明する。
【００２１】
図１（ａ）及び（ｂ）は、滑剤固形物が滑剤を主成分とするマトリックス部（Ｋａ）と酸化防止剤を主成分とするドメイン部（Ｋｂ）から構成されていることを図示している。
【００２２】
尚、上記において、主成分とするとは、その主成分の割合が、全体の９０質量％以上、好ましくは、不純物を除いて、全体の成分が主成分のみであることをいう。
【００２３】
滑剤を主成分とするマトリックス部（Ｋａ）は該滑剤固形物の全体の構造を形成しており、図１（ａ）では該（Ｋａ）中に酸化防止剤を主成分とするドメイン部（Ｋｂ）が規則的なジグザグ状に全領域に亘り、貫通した楕円形の穴に埋め込まれ、図１（ｂ）では、長方形型の穴に埋め込まれた構造になっている。図１には、該滑材固形物のサイズ（縦：１０ｍｍ、横：３３０ｍｍ、高さ：５ｍｍ）も記載されているが、このサイズは、滑材固形物を固定する剤付与手段の構造により、自由に変えられる。該（Ｋａ）と（Ｋｂ）の体積比は１対０．０１〜０．３が好ましい。また、（Ｋｂ）は（Ｋａ）中に分割されて埋め込まれるのが好ましい。また、図１（ａ）及び（ｂ）の上面の（Ｋａ）と（Ｋｂ）の部分が剤付与手段のブラシに接する面である。
【００２４】
前記（Ｋａ）と（Ｋｂ）の体積比は滑剤固形物の断面図を顕微鏡の拡大図から作製し、表面から内部に順次作製した複数の断面図から、滑剤固形物のマトリックス部とドメイン部の立体像を、例えば、図１（ａ）や（ｂ）のように作製し、マトリックス部とドメイン部の体積比を求めることができる。
【００２５】
滑剤としては、感光体表面で延展して、均一な膜形成性能を有する材料が好ましく、脂肪酸金属塩が最も好ましい。該脂肪酸金属塩は、炭素数１０以上の飽和又は不飽和脂肪酸の金属塩が好ましい。たとえばステアリン酸アルミニウム、ステアリン酸インジウム、ステアリン酸ガリウム、ステアリン酸亜鉛、ステアリン酸リチウム、ステアリン酸マグネシウム、ステアリン酸ナトリウム、パルチミン酸アルミニウム、オレイン酸アルミニウム等が挙げられ、より好ましくはステアリン酸金属塩である。
【００２６】
上記脂肪酸金属塩の中でも特にフローテスターの流出速度が高い脂肪酸金属塩は劈開性が高く、感光体表面でより効果的に脂肪酸金属塩の層を形成することができる。流出速度の範囲としては１×１０−７以上１×１０−１以下が好ましく、５×１０−４以上１×１０−２以下であると最も好ましい。フローテスターの流出速度の測定は島津フローテスター「ＣＦＴ−５００」（島津製作所（株）製）を用いて測定した。
【００２７】
一方、酸化防止剤には、熱、光等により発生するラジカルを捕捉するラジカル連鎖禁止の作用を持つもの、例えばヒンダートフェノール又はヒンダートアミンの化学構造を有する化合物や過酸化物を分解する作用を持つ化学構造を有する化合物、例えばチオエーテル、ホスファイト等の化学構造を有する化合物基が挙げられる。これらの内、特にヒンダードフェノール系、ヒンダードアミン系酸化防止剤が高温高湿時のカブリの発生や画像ボケ防止に効果が大きい。
【００２８】
酸化防止剤を主成分とするドメイン部（Ｋｂ）を構成するには、滑剤１００質量部に酸化防止剤を０．１〜５０質量部（好ましくは、１〜３０質量部）を混合或いは分散させることが好ましい。０．１質量部未満だと高温高湿時のカブリや画像ボケに効果がなく、５０質量部より多い含有量では滑剤固形物の強度が低下し、滑剤固形物が割れたり、滑剤固形物の削れ量が不均一になったりしやすい。
【００２９】
ここでヒンダードフェノールとはフェノール化合物の水酸基に対しオルト位置に分岐アルキル基を有する化合物類及びその誘導体を云う（但し、水酸基がアルコキシに変成されていても良い。）。
【００３０】
又、ヒンダードアミンは、例えば下記構造式で示される有機基を有する化合物類が挙げられる。
【００３１】
【化１】
0005633360.tif 000002
【００３２】
（式中のＲ１３は水素原子又は１価の有機基、Ｒ１４、Ｒ１５、Ｒ１６、Ｒ１７はアルキル基、Ｒ１８は水素原子、水酸基又は１価の有機基を示す。）
ヒンダードフェノール部分構造を持つ酸化防止剤としては、例えば特開平１−１１８１３７号（Ｐ７〜Ｐ１４）記載の化合物が挙げられるが本発明はこれに限定されるものではない。
【００３３】
ヒンダードアミン部分構造を持つ酸化防止剤としては、例えば特開平１−１１８１３８号（Ｐ７〜Ｐ９）記載の化合物も挙げられるが本発明はこれに限定されるものではない。
【００３４】
有機リン化合物としては、例えば、一般式ＲＯ−Ｐ（ＯＲ）−ＯＲで表される化合物で代表的なものとして下記のものがある。尚、ここにおいてＲは水素原子、各々置換もしくは未置換のアルキル基、アルケニル基又はアリール基を表す。
【００３５】
有機硫黄系化合物としては、例えば、一般式Ｒ−Ｓ−Ｒで表される化合物で代表的なものとして下記のものがある。尚、ここにおいてＲは水素原子、各々置換もしくは未置換のアルキル基、アルケニル基又はアリール基を表す。
【００３６】
以下に各種代表的な化合物を例示する。
【００３７】
【化２】
0005633360.tif 000003
【００３８】
【化３】
0005633360.tif 000004
【００３９】
【化４】
0005633360.tif 000005
【００４０】
【化５】
0005633360.tif 000006
【００４１】
【化６】
0005633360.tif 000007
【００４２】
又、製品化されている酸化防止剤としては以下のような化合物、例えば「イルガノックス１０７６」、「イルガノックス１０１０」、「イルガノックス１０９８」、「イルガノックス２４５」、「イルガノックス１３３０」、「イルガノックス３１１４」、「イルガノックス１０７６」「３，５−ジ−ｔ−ブチル−４−ヒドロキシビフェニル」以上ヒンダードフェノール系、「サノールＬＳ２６２６」、「サノールＬＳ７６５」「サノールＬＳ２６２６」、「サノールＬＳ７７０」、「サノールＬＳ７４４」、「チヌビン１４４」、「チヌビン６２２ＬＤ」、「マークＬＡ５７」、「マークＬＡ６７」、「マークＬＡ６２」、「マークＬＡ６８」、「マークＬＡ６３」以上ヒンダードアミン系が挙げられる。
【００４３】
前記（Ｋｂ）の領域、即ち、酸化防止剤を主成分とするドメイン部（Ｋｂ）の構成物は、例えば、脂肪酸金属塩を溶解しない溶媒（溶解度が小さい溶媒）、例えば、テトラヒドロフラン（ＴＨＦ）に酸化防止剤を溶解し、該酸化防止剤の溶解液を（Ｋｂ）部の穴に流し込み、高温で溶媒を除去し、酸化防止剤を主成分とするドメイン部を形成することができる。
【００４４】
該滑剤固形物を電子写真方式の画像形成装置に用いた例を以下に記載する。
【００４５】
図２は、本発明の一実施の形態を示すカラー画像形成装置の断面構成図である。
【００４６】
このカラー画像形成装置は、タンデム型カラー画像形成装置と称せられるもので、複数組の画像形成部１０Ｙ，１０Ｍ，１０Ｃ，１０Ｋと、無端ベルト状中間転写体ユニット７と、給紙手段２１及び定着手段２４とから成る。画像形成装置の本体Ａの上部には、原稿画像読み取り装置ＳＣが配置されている。
【００４７】
イエロー色の画像を形成する画像形成部１０Ｙは、第１の像担持体としてのドラム状の感光体１Ｙの周囲に配置された帯電手段２Ｙ、露光手段３Ｙ、現像手段４Ｙ、一次転写手段としての一次転写ローラ５Ｙ、クリーニング手段６Ｙを有する。マゼンタ色の画像を形成する画像形成部１０Ｍは、第１の像担持体としてのドラム状の感光体１Ｍ、帯電手段２Ｍ、露光手段３Ｍ、現像手段４Ｍ、一次転写手段としての一次転写ローラ５Ｍ、クリーニング手段６Ｍを有する。シアン色の画像を形成する画像形成部１０Ｃは、第１の像担持体としてのドラム状の感光体１Ｃ、帯電手段２Ｃ、露光手段３Ｃ、現像手段４Ｃ、一次転写手段としての一次転写ローラ５Ｃ、クリーニング手段６Ｃを有する。黒色画像を形成する画像形成部１０Ｋは、第１の像担持体としてのドラム状の感光体１Ｋ、帯電手段２Ｋ、露光手段３Ｋ、現像手段４Ｋ、一次転写手段としての一次転写ローラ５Ｋ、クリーニング手段６Ｋを有する。
【００４８】
無端ベルト状中間転写体ユニット７は、複数のローラにより巻回され、回動可能に支持された半導電性エンドレスベルト状の第２の像担持体としての無端ベルト状中間転写体７０を有する。
【００４９】
画像形成部１０Ｙ，１０Ｍ，１０Ｃ，１０Ｋより形成された各色の画像は、一次転写手段としての一次転写ローラ５Ｙ，５Ｍ，５Ｃ，５Ｋにより、回動する無端ベルト状中間転写体７０上に逐次転写されて、合成されたカラー画像が形成される。給紙カセット２０内に収容された記録媒体としての用紙Ｐは、給紙手段２１により給紙され、複数の中間ローラ２２Ａ，２２Ｂ，２２Ｃ，２２Ｄ、レジストローラ２３を経て、二次転写手段としての二次転写ローラ５Ａに搬送され、用紙Ｐ上に二次転写してカラー画像が一括転写される。カラー画像が転写された用紙Ｐは、定着手段２４により定着処理され、排紙ローラ２５に挟持されて機外の排紙トレイ２６上に載置される。
【００５０】
一方、二次転写手段としての二次転写ローラ５Ａにより用紙Ｐにカラー画像を転写した後、用紙Ｐを曲率分離した無端ベルト状中間転写体７０は、クリーニング手段６Ａにより残留トナーが除去される。
【００５１】
画像形成処理中、一次転写ローラ５Ｋは常時、感光体１Ｋに圧接している。他の一次転写ローラ５Ｙ，５Ｍ，５Ｃはカラー画像形成時にのみ、それぞれ対応する感光体１Ｙ，１Ｍ，１Ｃに圧接する。
【００５２】
二次転写ローラ５Ａは、ここを用紙Ｐが通過して二次転写が行われる時にのみ、無端ベルト状中間転写体７０に圧接する。
【００５３】
また、装置本体Ａから筐体８を支持レール８２Ｌ，８２Ｒを介して引き出し可能にしてある。
【００５４】
筐体８は、画像形成部１０Ｙ，１０Ｍ，１０Ｃ，１０Ｋと、無端ベルト状中間転写体ユニット７とから成る。
【００５５】
画像形成部１０Ｙ，１０Ｍ，１０Ｃ，１０Ｋは、垂直方向に縦列配置されている。感光体１Ｙ，１Ｍ，１Ｃ，１Ｋの図示左側方には無端ベルト状中間転写体ユニット７が配置されている。無端ベルト状中間転写体ユニット７は、ローラ７１，７２，７３，７４を巻回して回動可能な無端ベルト状中間転写体７０、一次転写ローラ５Ｙ，５Ｍ，５Ｃ，５Ｋ、及びクリーニング手段６Ａとから成る。
【００５６】
中間転写体は、ポリイミド、ポリカーボネート、ＰＶｄＦ等の高分子フィルムや、シリコーンゴム、フッ素ゴム等の合成ゴムにカーボンブラック等の導電性フィラーを添加して導電化したもの等が用いられ、ドラム状、ベルト状どちらでもよいが、装置設計の自由度の観点からベルト状が好ましい。
【００５７】
本発明の画像形成装置は、電子写真感光体の表面に滑剤固形物を供給する剤付与手段を有することを特徴とする。剤付与手段は電子写真感光体周辺の適当な位置に設置することができるが、設置空間を有効利用するには、図２記載の帯電手段、現像手段、クリーニング手段の一部を利用して、設置しても良い。以下、クリーニング手段に剤付与手段を併用した例を挙げる。
【００５８】
図３は本発明の画像形成装置に用いられる剤付与手段を有するクリーニング手段の構成図である。
【００５９】
該クリーニング手段は図２の６Ｙ，６Ｍ，６Ｃ，６Ｋ等のクリーニング手段として用いられる。図３のクリーニングブレード６６Ａが支持部材６６Ｂに取り付けられている。該クリーニングブレードの材質としてはゴム弾性体が用いられ、その材料としてはウレタンゴム、シリコンゴム、フッ素ゴム、クロロピレンゴム、ブタジエンゴム等が知られているが、これらの内、ウレタンゴムは他のゴムに比して摩耗特性が優れている点で特に好ましい。
【００６０】
一方、支持部材６６Ｂは板状の金属部材やプラスチック部材で構成される。金属部材としてはステンレス鋼板、アルミ板、或いは制震鋼板等が好ましい。
【００６１】
本発明において、感光体表面に圧接するクリーニングブレードの先端部は、感光体の回転方向と反対方向（カウンター方向）に向けて負荷をかけた状態で圧接することが好ましい。図３に示すようにクリーニングブレードの先端部は感光体と圧接するときに、圧接面を形成することが好ましい。
【００６２】
クリーニングブレードの感光体への当接荷重Ｐ、当接角θの好ましい値としては、Ｐ＝５〜４０Ｎ／ｍ、θ＝５〜３５°である。
【００６３】
当接荷重Ｐはクリーニングブレード６６Ａを感光体ドラム１に当接させたときの圧接力Ｐ′の法線方向ベクトル値である。
【００６４】
又当接角θは感光体の当接点Ａにおける接線Ｘと変形前のブレード（図面では点線で示した）とのなす角を表す。６６Ｅは支持部材を回転可能にする回転軸であり、６６Ｇは荷重バネを示す。
【００６５】
又、前記クリーニングブレードの自由長Ｌは図３に示すように支持部材６６Ｂの端部Ｂの位置から変形前のブレードの先端点の長さを表す。該自由長の好ましい値としてはＬ＝６〜１５ｍｍ、である。クリーニングブレードの厚さｔは０．５〜１０ｍｍが好ましい。ここで、クリーニングブレードの厚さとは図３に示すように支持部材６６Ｂの接着面に対して垂直な方向を示す。
【００６６】
図３のクリーニング手段には剤付与手段を兼ねたブラシロール６６Ｃが用いられている。該ブラシロールは感光体１に付着したトナーの除去、クリーニングブレード６６Ａで除去されたトナーの回収機能と共に、滑剤固形物を感光体に供給する剤付与手段としての機能を有する。即ち該ブラシロールは感光体１と接触し、その接触部においては感光体と進行方向が同方向に回転し、感光体上のトナーや紙粉を除去すると共に、クリーニングブレード６６Ａで除去されたトナーを搬送し、搬送スクリュー６６Ｊに回収する。この間の経路はブラシロール６６Ｃに除去手段としてのフリッカ６６Ｉを当接させることにより、感光体１からブラシロール６６Ｃに転移したトナー等の除去物を除去することが好ましい。更にこのフリッカに付着したトナーをスクレーパ６６Ｄで除去し、トナーを搬送スクリュー６６Ｊに回収する。回収されたトナーは廃棄物として外部に取り出されるか、或いはトナーリサイクル用のリサイクルパイプ（図示せず）を経由して現像器に搬送され再利用される。フリッカ６６Ｉの材料としてはステンレス、アルミニウム等の金属管が好ましく用いられる。一方、スクレーパ６６Ｄとしては、リン青銅板、ポリエチレンテレフタレート板、ポリカーボネート板等の弾性板が用いられ、先端がフリッカの回転方向に対し鋭角を形成するカウンター方式で当接させるのが好ましい。
【００６７】
又、滑剤固形物（ステアリン酸亜鉛等の固形素材）６６Ｋはブラシロールにバネ荷重６６Ｓで押圧されて取り付けられており、ブラシロールは回転しながら、該滑剤固形物を擦過して、感光体の表面に滑剤固形物を供給する。
【００６８】
ブラシロール６６Ｃとしては導電性又は半導電性体のブラシロールが用いられる。該ブラシロールの長さは、感光体ドラムの軸方向の画像形成領域をカバーできる長さを有することが好ましい。また、該ブラシロールは、感光体ドラムの軸方向に揺動する構成としてもよい。
【００６９】
本発明で用いられるブラシロールのブラシ構成素材は、任意のものを用いることができるが、疎水性で、かつ誘電率が高い繊維形成性高分子重合体を用いるのが好ましい。このような高分子重合体としては、例えばレーヨン、ナイロン、ポリカーボネート、ポリエステル、メタクリル酸樹脂、アクリル樹脂、ポリ塩化ビニル、ポリ塩化ビニリデン、ポリプロピレン、ポリスチレン、ポリビニルアセテート、スチレン−ブタジエン共重合体、塩化ビニリデン−アクリロニトリル共重合体、塩化ビニル−酢酸ビニル共重合体、塩化ビニル−酢酸ビニル−無水マレイン酸共重合体、シリコーン樹脂、シリコーン−アルキッド樹脂、フェノールホルムアルデヒド樹脂、スチレン−アルキッド樹脂、ポリビニルアセタール（例えばポリビニルブチラール）等が挙げられる。これらのバインダ樹脂は単独であるいは２種以上の混合物として用いることができる。特に、好ましくはレーヨン、ナイロン、ポリエステル、アクリル樹脂、ポリプロピレンである。
【００７０】
また、前記ブラシは、導電性又は反導電性のものが用いられ、構成素材にカーボン等の低抵抗物質を含有させ、任意の比抵抗に調整したものが使用できる。
【００７１】
ブラシロールのブラシ毛の比抵抗は、常温常湿（温度２６℃、相対湿度５０％）で、長さ１０ｃｍの１本のブラシ毛の両端に５００Ｖの電圧を印加した状態で測定して、１０１Ωｃｍ〜１０６Ωｃｍの範囲内のものが好ましい。
【００７２】
即ち、ブラシロールはステンレス等の芯材に１０１Ωｃｍ〜１０６Ωｃｍの比抵抗を持つ導電性又は半導電性のブラシ毛を用いることが好ましい。１０１Ωｃｍよりも比抵抗が低いと、放電によるバンディング等が発生しやすくなる。また、１０６Ωｃｍよりも高いと、感光体との電位差が低くなって、クリーニング不良が発生しやすくなる。
【００７３】
ブラシロールに用いるブラシ毛１本の太さは、５〜２０デニールが好ましい。５デニールに満たないと、十分な擦過力が無いため表面付着物を除去できない。また、２０デニールより大きいと、ブラシが剛直になるため感光体の表面を傷つける上に摩耗を進行させ、感光体の寿命を低下させる。
【００７４】
ここでいう「デニール」とは、前記ブラシを構成するブラシ毛（繊維）の長さ９０００ｍの質量をｇ（グラム）単位で測定した数値である。
【００７５】
前記ブラシのブラシ毛密度は、４．５×１０２／ｃｍ２〜２．０×１０４／ｃｍ２（１平方センチあたりのブラシ毛数）である。４．５×１０２／ｃｍ２に満たないと、剛直度が低く擦過力が弱い上に、擦過にムラができ、付着物を均一に除去することができない。２．０×１０４／ｃｍ２より大きいと、剛直になって擦過力が強くなるために感光体を摩耗させ、感度低下によるカブリや傷による黒スジ等の不良画像が発生する。
【００７６】
本発明で用いられるブラシロールの感光体に対する食い込み量は０．４〜１．５ｍｍに設定されるのが好ましい。この食い込み量は、感光体ドラムとブラシロールの相対運動によって発生するブラシにかかる負荷を意味する。この負荷は、感光体ドラムから見れば、ブラシから受ける擦過力に相当し、その範囲を規定することは、感光体が適度な力で擦過されることが必要であることを意味する。
【００７７】
この食い込み量とはブラシを感光体に当接したとき、ブラシ毛が感光体表面で曲がらずに、直線的に内部に進入したと仮定した時の内部への食い込み長さを云う。
【００７８】
滑剤固形物が供給された感光体ではブラシによる感光体表面の擦過力が小さいため、食い込み量が、０．４ｍｍより小さいと、トナーや紙粉などの感光体表面へのフィルミングを抑制することができず、画像上でムラなどの不良が発生する。一方、１．５ｍｍより大きいと、ブラシによる感光体表面の擦過力が大きすぎるために、感光体の摩耗量が大きくなり、感度低下によるカブリが発生したり、感光体表面に傷が発生し、画像上にスジ故障が発生したりして問題である。
【００７９】
ブラシロールに用いられるロール部の芯材としては、主としてステンレス、アルミニウム等の金属、紙、プラスチック等が用いられるが、これらにより限定されるものではない。
【００８０】
本発明で用いられるブラシロールは円柱状の芯材の表面に接着層を介してブラシを設置した構成であることが好ましい。
【００８１】
ブラシロールは、その当接部分が感光体の表面と同方向に移動するように回転するのが好ましい。該当接部分が逆方向に移動すると、感光体の表面に過剰なトナーが存在した場合に、ブラシロールにより除去されたトナーがこぼれて記録紙や装置を汚す場合がある。
【００８２】
感光体とブラシロールとが前記のように、同方向に移動する場合に、両者の表面速度比は１対１．１〜１対２の範囲内の値であることが好ましい。ブラシロールの回転速度が感光体よりも遅いとブラシロールのトナー除去能力が低下するためにクリーニング不良が発生しやすく、感光体よりも速いとトナー除去能力が過剰となってブレードバウンディングやめくれが発生しやすくなる。
【００８３】
次に、本発明に用いられる電子写真感光体について記載する。
【００８４】
本発明において、感光体とは電子写真画像形成に用いられる電子写真感光体であり、中でも有機電子写真感光体（有機感光体）を用いた場合に本発明の効果が顕著に表れる。有機感光体とは電子写真感光体の構成に必要不可欠な電荷発生機能及び電荷輸送機能の少なくとも一方の機能を有機化合物に持たせて構成された電子写真感光体を意味し、公知の有機電荷発生物質又は有機電荷輸送物質から構成された感光体、電荷発生機能と電荷輸送機能を高分子錯体で構成した感光体等公知の有機電子写真感光体を全て含有する。
【００８５】
以下に本発明に用いられる有機感光体の構成について記載する。
【００８６】
導電性支持体
本発明の感光体に用いられる導電性支持体としてはシート状、円筒状のどちらを用いても良いが、画像形成装置をコンパクトに設計するためには円筒状導電性支持体の方が好ましい。
【００８７】
本発明の円筒状導電性支持体とは回転することによりエンドレスに画像を形成できるに必要な円筒状の支持体を意味し、真直度で０．１ｍｍ以下、振れ０．１ｍｍ以下の範囲にある導電性の支持体が好ましい。この真円度及び振れの範囲を超えると、良好な画像形成が困難になる。
【００８８】
導電性の材料としてはアルミニウム、ニッケルなどの金属ドラム、又はアルミニウム、酸化錫、酸化インジュウムなどを蒸着したプラスチックドラム、又は導電性物質を塗布した紙・プラスチックドラムを使用することができる。導電性支持体としては常温で比抵抗１０３Ωｃｍ以下が好ましい。
【００８９】
中間層
本発明においては導電性支持体と感光層の間に、感光層のとの接着性改良及び電気的バリヤー機能を備えた中間層を設けることもできる。
【００９０】
硬化性金属樹脂を用いた中間層の膜厚は０．１〜５μｍが好ましい。
【００９１】
感光層
本発明の感光体の感光層構成は前記中間層上に電荷発生機能と電荷輸送機能を１つの層に持たせた単層構造の感光層構成でも良いが、より好ましくは感光層の機能を電荷発生層（ＣＧＬ）と電荷輸送層（ＣＴＬ）に分離した構成をとるのがよい。機能を分離した構成を取ることにより繰り返し使用に伴う残留電位増加を小さく制御でき、その他の電子写真特性を目的に合わせて制御しやすい。負帯電用の感光体では中間層の上に電荷発生層（ＣＧＬ）、その上に電荷輸送層（ＣＴＬ）の構成を取ることが好ましい。正帯電用の感光体では前記層構成の順が負帯電用感光体の場合の逆となる。本発明の最も好ましい感光層構成は前記機能分離構造を有する負帯電感光体構成である。
【００９２】
以下に機能分離負帯電感光体の感光層構成について説明する。
【００９３】
電荷発生層
電荷発生層には電荷発生物質（ＣＧＭ）を含有する。その他の物質としては必要によりバインダー樹脂、その他添加剤を含有しても良い。
【００９４】
電荷発生物質（ＣＧＭ）としては公知の電荷発生物質（ＣＧＭ）を用いることができる。例えばフタロシアニン顔料、アゾ顔料、ペリレン顔料、アズレニウム顔料などを用いることができる。これらの中で繰り返し使用に伴う残留電位増加を最も小さくできるＣＧＭは複数の分子間で安定な凝集構造をとりうる立体、電位構造を有するものであり、具体的には特定の結晶構造を有するフタロシアニン顔料、ペリレン顔料のＣＧＭが挙げられる。例えばＣｕ−Ｋα線に対するブラッグ角２θが２７．２°に最大ピークを有するチタニルフタロシアニン、同２θが１２．４に最大ピークを有するベンズイミダゾールペリレン等のＣＧＭは繰り返し使用に伴う劣化がほとんどなく、残留電位増加小さくすることができる。
【００９５】
電荷発生層にＣＧＭの分散媒としてバインダーを用いる場合、バインダーとしては公知の樹脂を用いることができるが、最も好ましい樹脂としてはホルマール樹脂、ブチラール樹脂、シリコーン樹脂、シリコーン変性ブチラール樹脂、フェノキシ樹脂等が挙げられる。バインダー樹脂と電荷発生物質との割合は、バインダー樹脂１００質量部に対し２０〜６００質量部が好ましい。これらの樹脂を用いることにより、繰り返し使用に伴う残留電位増加を最も小さくできる。電荷発生層の膜厚は０．０１μｍ〜２μｍが好ましい。
【００９６】
電荷輸送層
電荷輸送層には電荷輸送物質（ＣＴＭ）及びＣＴＭを分散し製膜するバインダー樹脂を含有する。その他の物質としては必要により酸化防止剤等の添加剤を含有しても良い。
【００９７】
電荷輸送物質（ＣＴＭ）としては公知の電荷輸送物質（ＣＴＭ）を用いることができる。例えばトリフェニルアミン誘導体、ヒドラゾン化合物、スチリル化合物、ベンジジン化合物、ブタジエン化合物などを用いることができる。これら電荷輸送物質は通常、適当なバインダー樹脂中に溶解して層形成が行われる。
【００９８】
電荷輸送層（ＣＴＬ）に用いられる樹脂としては、例えばポリスチレン、アクリル樹脂、メタクリル樹脂、塩化ビニル樹脂、酢酸ビニル樹脂、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、メラミン樹脂並びに、これらの樹脂の繰り返し単位のうちの２つ以上を含む共重合体樹脂。又これらの絶縁性樹脂の他、ポリ−Ｎ−ビニルカルバゾール等の高分子有機半導体が挙げられる。これらＣＴＬのバインダーとして最も好ましいものはポリカーボネート樹脂である。又、電荷輸送層の膜厚は１０〜４０μｍが好ましい。
【００９９】
保護層
感光体の保護層として、各種樹脂層を設けることができる。特に架橋系の樹脂層を設けることにより、機械的強度の強い有機感光体を得ることができる。感光体の表面が架橋系の硬化性樹脂層で構成された感光体は、繰り返し使用での表面の摩耗量が少ないので、摩耗によるオゾン等の放電生成物の除去効果は期待できず、その分、本願発明の効果が顕著に表れる。
【実施例】
【０１００】
以下、実施例をあげて本発明を詳細に説明するが、本発明の様態はこれに限定されない。尚、下記文章中の「部」は質量部を表す。
【０１０１】
感光体の作製
下記の様に感光体を作製した。
【０１０２】
円筒形アルミニウム支持体の表面を切削加工し、表面粗さＲｚ＝１．５（μｍ）の導電性支持体を用意した。
【０１０３】
〈中間層〉
下記組成の中間層塗布液を作製した。
ポリアミド樹脂Ｘ１０１０（ダイセルデグサ株式会社製）                      １部
酸化チタンＳＭＴ５００ＳＡＳ（テイカ社製）                            １．１部
エタノール                                                              ２０部
分散機としてサンドミルを用いて、バッチ式で１０時間の分散を行った。
【０１０４】
上記塗布液を用いて前記支持体上に、１１０℃で２０分乾燥後の膜厚２μｍとなるよう浸漬塗布法で塗布した。
【０１０５】
〈電荷発生層〉
電荷発生物質：チタニルフタロシアニン顔料（Ｃｕ−Ｋα特性Ｘ線回折スペクトル測定で少なくとも２７．３°の位置に最大回折ピークを有するチタニルフタロシアニン顔料）
２０部
ポリビニルブチラール樹脂（＃６０００−Ｃ：電気化学工業社製）            １０部
酢酸ｔ−ブチル                                                        ７００部
４−メトキシ−４−メチル−２−ペンタノン                              ３００部
を混合し、サンドミルを用いて１０時間分散し、電荷発生層塗布液を調製した。この塗布液を前記中間層の上に浸漬塗布法で塗布し、乾燥膜厚０．３μｍの電荷発生層を形成した。
【０１０６】
〈電荷輸送層〉
電荷輸送物質：ＣＴＭ（下記化合物Ａ）                                  １５０部
バインダー：ポリカーボネート（Ｚ３００：三菱ガス化学社製）            ３００部
酸化防止剤（Ｉｒｇａｎｏｘ１０１０：ＢＡＳＦジャパン社製）                ６部
トルエン／テトラヒドロフラン＝１／９体積％                          ２０００部
シリコンオイル（ＫＦ−５４：信越化学社製）                                １部
を混合し、溶解して電荷輸送層塗布液を調製した。この塗布液を前記電荷発生層の上に浸漬塗布法を用いて、１１０℃で６０分乾燥後膜厚２０μｍの電荷輸送層を形成した。
【０１０７】
【化７】
0005633360.tif 000008
【０１０８】
〈保護層〉
正孔輸送性化合物で表面処理された酸化チタン粒子
（同一質量の下記化合物Ｓで表面処理された数平均一次粒径６ｎｍの酸化チタン粒子）
１００部
硬化性化合物（下記化合物Ｍｃ）                                        １００部
イソプロピルアルコール                                                ５００部
上記成分をサンドミルを用いて１０時間分散した後、
重合開始剤（下記化合物Ｊ）                                              ３０部
を加え、遮光下で混合攪拌して溶解し保護層塗布液を作製した（保存中は遮光）。該塗布液を先に電荷輸送層まで作製した感光体上に円形スライドホッパー塗布機を用いて、保護層を塗布した。塗布後、室温で２０分乾燥後（溶媒乾燥工程）、メタルハライドランプ（５００Ｗ）を用いて１００ｍｍの位置で感光体を回転させながら１分間照射して（紫外線硬化工程）、膜厚３μｍの保護層を得た。
【０１０９】
【化８】
0005633360.tif 000009
【０１１０】
滑剤固形物Ａの作製
ステアリン酸ナトリウムを水に溶解し、１５質量％液を作製した。又、硫酸亜鉛を水に溶解し、２５質量％液を作製した。直径６ｃｍのタービン羽根を有する撹拌装置付きの２リットルの受け容器を用意し、タービン羽根を３５０ｒｐｍで回転させた。この受け容器にステアリン酸ナトリウム液を投入し、液温８０℃に調整した。次に、この受け容器に８０℃にした硫酸亜鉛液を３０分かけて滴下した。ステアリン酸ナトリウムと硫酸亜鉛の当量比は０．９８とし、金属石鹸スラリー量が５００ｇとなるように混合した。全量仕込み終了後、反応時の温度状態で、１０分間熟成し、反応を終結させた。次にこのようにして得られた金属石鹸スラリーを２回水洗し、続いて水を用いて洗浄した。得られたステアリン酸亜鉛金属石鹸ケーキを１１０℃の乾燥温度で乾燥し、含水率を１．０質量％以下に乾燥した。続いて、該乾燥させたステアリン酸亜鉛金属石鹸ケーキを高温にして流動化させ、図１（ａ）と同じ穴形状（短径：２．０ｍｍ、長径：４．０ｍｍの楕円形の穴）をジグザグ状に、全領域に亘り、貫通させた穴を成形できる金型に流し込み、その後、冷却して固形化させ、金型を外して、縦、横、高さがそれぞれ１０ｍｍ、３３０ｍｍ、５ｍｍに成形し、図１（ａ）と同じ穴形状を有するステアリン酸亜鉛固形物を得た。次に、この穴の部分に図１（ａ）のように、酸化防止剤を主成分とするドメイン部（Ｋｂ）を形成した。即ち、これらの穴に、下記の酸化防止剤を埋め込み、滑剤固形物Ａ（Ｋａ：Ｋｂの比は１：０．２５）を作製した。
【０１１１】
酸化防止剤を主成分とするドメイン部（Ｋｂ）は、酸化防止剤（ＡＯ−１）４００質量部をテトラヒドロフラン（ＴＨＦ）１００質量部に溶解し、該溶液を前記したステアリン酸亜鉛固形物の穴に埋め込み、その後、１１０℃の温度で、１時間乾燥し、ＴＨＦを蒸発させ、その後、冷却し、前記図１（ａ）と同じ形状の滑剤固形物Ａを得た。
【０１１２】
滑剤固形物Ｂ〜Ｌの作製
又、上記滑剤固形物Ａの作製において、滑剤及び酸化防止剤の種類と量、及び穴形状を表１に示したように変化させ（このとき、酸化防止剤を溶解するＴＨＦは、各酸化防止剤の溶解度により、溶媒量を変化させた）、表１に示したような滑剤固形物Ｂ〜Ｌを作製した。但し、滑剤固形物Ｋは全体の構造をステアリン酸亜鉛固形物１００質量部と酸化防止剤（例示化合物ＡＯ−１）２０質量部の混合物（均一混合物）のマトリックス部（Ｋａ）のみから構成された滑剤固形物であり、滑剤固形物Ｌは全体の構造をステアリン酸亜鉛のマトリックス部（Ｋａ）のみから構成された滑剤固形物である。また、図１（ｂ）の穴形状は、縦１．５ｍｍ、横１０ｍｍの長方形の穴であり、該穴形状で形成される滑剤固形物のＫａ：Ｋｂの比は１：０．１５である。
【０１１３】
特性評価
基本的に図２の構成を有する市販のフルカラー複合機ｂｉｚｈｕｂ  ＰＲＯ  Ｃ６５００改造機（コニカミノルタビジネステクノロジーズ（株）製；６００ｄｐｉ、７８０ｎｍの半導体レーザーの露光光を使用）に、図３の剤付与手段を有するクリーニング手段を取り付け、且つ、上記感光体を搭載し（各画像形成ユニットのクリーニング手段、感光体を同一のもので統一して）、評価を行った。剤付与手段には、図１（ａ）に示した滑剤固形物が固定され、該滑剤固形物は前記Ａ〜Ｌの各滑剤固形物を順次入れ替え当て、評価した。また、剤付与手段のブラシロール（図３中の６６Ｃ）のブラシには導電性アクリル樹脂（ブラシ毛密度（３×１０３／ｃｍ２））を用い、食い込み量０．６ｍｍで感光体に接触させた。
【０１１４】
評価項目と評価基準
（画像ボケの評価）
上記デジタル複写機ｂｉｚｈｕｂ  ＰＲＯ  Ｃ６５００で、環境条件３０℃、８０％ＲＨでのＡ４紙、５万枚の画出し耐刷試験後に、直ぐに実機の主電源を停止した。停止１７時間後に電源を入れ画出し可能状態になった後、直ちにＡ３中性紙全面にハーフトーン画像（マクベス濃度計で相対反射濃度０．４）とＡ３全面の６ｄｏｔ格子画像を印字した。印字画像の状態を観察し以下の評価を行った。
【０１１５】
◎：ハーフトーン、格子画像とも画像ボケ発生なし（良好）
○：ハーフトーン画像のみに感光体長軸方向の薄い帯状濃度低下が認められる（実用上問題なし）
×：帯状の画像ボケの発生及び格子画像の欠損もしくは線幅の細りが発生（実用上問題有り）。
【０１１６】
（滑剤固形物の寿命）
滑剤固形物の寿命は、前記３０℃、８０％の環境条件での耐刷試験を続け、滑剤が感光体表面に供給できなくなった時点の耐刷枚数をカウントした。この寿命は、滑剤固形物が摩耗して、無くなってしまう場合と、割れて使用不可能になった場合を含む。
【０１１７】
【表１】
0005633360.tif 000010
【０１１８】
本発明内の滑剤固形物Ａ〜Ｊを用いた上記評価では、画像ボケの発生がなく、滑剤固形物の寿命も良好な結果が得られているが、本願発明外の滑剤固形物Ｋ又はＬを用いた場合は、画像ボケが発生したり、滑剤固形物の寿命が短くなっているのが示されている。
【符号の説明】
【０１１９】
１Ｙ，１Ｍ，１Ｃ，１Ｋ  感光体
２Ｙ，２Ｍ，２Ｃ，２Ｋ  帯電手段
３Ｙ，３Ｍ，３Ｃ，３Ｋ  露光手段
４Ｙ，４Ｍ，４Ｃ，４Ｋ  現像手段
５Ａ  二次転写ローラ（二次転写手段）
５Ｙ，５Ｍ，５Ｃ，５Ｋ  一次転写ローラ（一次転写手段）
６，６Ａ，６Ｙ，６Ｍ，６Ｃ，６Ｋ  クリーニング手段
７  無端ベルト状中間転写体ユニット
１０Ｙ，１０Ｍ，１０Ｃ，１０Ｋ  画像形成部
７０  無端ベルト状中間転写体
【図１】
0005633360.tif 000011
【図２】
0005633360.tif 000012
【図３】
0005633360.tif 000013